(57)【要約】【課題】  農地や森等に落下する可能性のあるテープは生分解性を有するものが好ましい。また、生分解性はあっても、手切れ性が悪く、鋏がなければ裁断することはできない。そこで、生分解性を有し、簡単に手で裁断でき、且つ強度的にも優れたプラスチック製テープを提供する。【解決手段】  生分解性ポリエステル樹脂とフィラーを主成分とし、該ポリエステル樹脂の引張特性における伸度が５０〜１０００％であり、該フィラーの混合割合は樹脂成分１００重量部に対して１〜１００重量部であるもの、及び２種以上の生分解性ポリエステル樹脂を有し、その内の１つの樹脂の引張特性の伸度が５０〜１０００％であり、他の１つの引張特性の伸度が１〜３０％であり、その混合比率は、伸度が５０〜１０００％の樹脂の合計１００重量部に対して、伸度が１〜３０％である樹脂の総量が２０〜２４０重量部であるもの。【選択図】  なし【特許請求の範囲】
【請求項１】
生分解性ポリエステル樹脂とフィラーを主成分とし、該ポリエステル樹脂の引張特性における伸度が５０〜１０００％であり、該フィラーの混合割合は樹脂成分１００重量部に対して１〜１００重量部であることを特徴とする手切れテープ。
【請求項２】
２種以上の生分解性ポリエステル樹脂を有し、その内の１つのポリエステル樹脂の引張特性における伸度が５０〜１０００％であり、他の１つのポリエステル樹脂の引張特性における伸度が１〜３０％であり、その混合比率は、引張特性における伸度が５０〜１０００％の樹脂の合計１００重量部に対して、引張特性における伸度が１〜３０％である樹脂の総量が２０〜２４０重量部であることを特徴とする手切れテープ。
【請求項３】
合計樹脂１００重量部に対して、フィラーを１〜１００重量部混合したものである請求項２記載の手切れテープ。
【請求項４】
該樹脂成型品の引張特性における伸度が１〜４００％である請求項１〜３記載の手切れテープ。
【請求項５】
該樹脂成型品の引張荷重応力が０．０５〜２ｇｆ／ｄである請求項４記載の手切れテープ。
【請求項６】
生分解性を有する材料で着色したものである請求項５記載の手切れテープ。
【請求項７】
生分解性を有する材料で印刷したものである請求項５記載の手切れテープ。
【発明の詳細な説明】
【技術分野】
【０００１】
本発明は、手切れテープに関するものである。
【背景技術】
【０００２】
手切れテープとは、紙テープのように手で簡単に切断できるテープをいう。
プラスチックテープは、非常に多用されており、その用途、必要とする物性もまちまちである。
ここで、識別テープと呼ばれるものについて説明するが勿論これに限定するものではない。
【０００３】
ここでいう識別テープとは、積雪地域で使用されるもので、溝や川等を積雪時に判別するため、溝の端部に杭を打ち、その杭の雪に埋もれない部分に巻きつけて目印とするものである。
作業としては、現場で杭を打って巻きつけ裁断するか、裁断して巻きつけるかである。
【０００４】
また、冬場そのまま放置するものであるため、杭から外れて、森や田畑に散乱することもある。
【０００５】
このように森等に落下する可能性のあるものは生分解性を有するものが好ましい。そこで、特許文献１のような生分解性のテープを使用することが考えられる。
しかし、生分解性はあっても、手切れ性が悪く、鋏がなければ裁断することはできない。これは、設置だけでなく種々の点において不便である。また、この種のテープは、手切れ性だけでなく強度も必要である。即ち、柔軟であり且つある程度強度が必要ということである。
このようなテープが従来なかったのである。
【特許文献１】特開平０９−２９６１０２
【発明の開示】
【発明が解決しようとする課題】
【０００６】
そこで、生分解性を有し、簡単に手で裁断でき、且つ強度的にも優れたプラスチック製テープを提供する。
【課題を解決するための手段】
【０００７】
以上のような現状に鑑み、本発明者は鋭意研究の結果本発明手切れテープを完成したものであり、その特徴とするところは、生分解性ポリエステル樹脂とフィラーを主成分とし、該ポリエステル樹脂の引張特性における伸度が５０〜１０００％であり、該フィラーの混合割合は樹脂成分１００重量部に対して１〜１００重量部である点にあり、他の態様では、２種以上の生分解性ポリエステル樹脂を有し、その内の１つのポリエステル樹脂の引張特性における伸度が５０〜１０００％であり、他の１つのポリエステル樹脂の引張特性における伸度が１〜３０％であり、その混合比率は、引張特性における伸度が５０〜１０００％の樹脂の合計１００重量部に対して、引張特性における伸度が１〜３０％である樹脂の総量が２０〜２４０重量部である点にある。
【０００８】
生分解性ポリエステル樹脂とは、ポリブチレンサクシネート（ポリコハク酸ブチル）等であり、生分解するポリエステルであればどのようなものでもよい。しかし、引張特性における伸度が５０〜１０００％でなければならない。この程度の伸びを有するということは、生分解性ポリマーとしては非常に柔軟なものである。
【０００９】
フィラーとは、タルク（結晶水を有するマグネシウム、珪素の酸化物）や炭酸カルシウムが好適であるが、シリカ、酸化チタン等通常使用されているものでもよい。
混合量としては、樹脂成分１００重量部に対して１〜１００重量部である。これ以下では効果がほとんどなく、１００以上では柔軟性が乏しく使用しずらいためである。
【００１０】
この第１の発明では、生分解性ポリマーとしては非常に柔軟なものに、フィラーを一定量混合することによって、柔軟性を抑え、手切れ性を向上させたものである。ポリマーとしては柔軟なものを使用しているため、テープ成型や延伸等の工程が問題なく可能である。
【００１１】
本発明では、樹脂は１種でなく２種以上でもよい。しかしその主成分（９０％以上）とする樹脂（複数でもよい）が、引張特性における伸度が５０〜１０００％でなければならない。
【００１２】
次に第２の発明（請求項２）は、柔軟性を抑えるため、生分解性のポリエステルで比較的脆い（脆弱な）成分を混合したものである。脆いという範囲は、ここでは引張特性における伸度が１〜３０％としている。すなわち伸びが非常に小さく脆いということである。
【００１３】
本発明も前記同様樹脂の種類は３種以上でもよい。
そして混合比率としては、引張特性における伸度が５０〜１０００％の樹脂の合計１００重量部に対して、引張特性における伸度が１〜３０％である樹脂の総量が、２０〜２４０重量部である。
２０以下では手切れ性が悪く、２４０以上ではまた手切れ性も悪くなり、且つ延伸性も悪くなる。
【００１４】
この第２の発明にも、フィラーを混合してもよい。混合量としては前記同様、樹脂成分１００重量部に対して１〜１００重量部である。
【００１５】
更に、第１及び第２の両発明の成型品（混合成分として）の引張特性における伸度が１〜４００％が好適である。これは、第１の発明に対しては、フィラーを混合した後の伸度であり、この程度が好ましいのである。また、第２の発明に対しては、柔軟な成分と脆弱な成分と合計してこの程度が好ましいということである。
【００１６】
また、樹脂成型品の引張荷重応力が０．０５〜２ｇｆ／ｄであることも好ましい要件である。これは１デニール当たりの強度である。特に０．１〜０．５ｇｆ／ｄがより好ましい。
【００１７】
また、本発明の樹脂には、本発明の趣旨に反しない限りその他の成分を混合してもよい。顔料、染料、増量剤、香料その他である。
これらの成分、例えば、顔料等も生分解性のものが好適である。
【００１８】
テープのサイズは自由であるが、幅が１０〜１００ｍｍ程度で、厚みが１０〜１５０μｍ程度が好適である。
【００１９】
また、テープ表面には、印刷を施してもよい。これは用途にもよるが目立つ色や模様にすると効果が増大する。この印刷インク等も生分解性のものが好ましい。
【００２０】
本発明テープはどのような用途に使用してもよい。前記した識別テープばかりでなく、農業用テープ、森の中での標識テープ、結束テープ等、生分解性を要求するところや、手切れ性を要求される用途以外にも使用できる。
【発明の効果】
【００２１】
本発明手切れテープには次のような利点がある。
（１）  全体として生分解性を有しているため、森や田畑に埋もれても自然に分解され土に帰る。
（２）  手切れ性に優れ、鋏等の器具なしで簡単に裁断できる。
（３）  結束性にも優れており巻きつけることもできる。
【発明を実施するための最良の形態】
【００２２】
以下好適な実施例に基づいて本発明をより詳細に説明する。
【実施例】
【００２３】
ポリエステル樹脂として次の３つを準備した。
１  ＧＳ  PlaAZ81T（ポリブチレンサクシネート：三菱化学社製：表ではＧＳと表示）：伸度は２００％
２  レイシアＨ４４０（ポリ乳酸：三井化学社製：表ではレイシアと表示）：伸度は８％
３  ビオノーレ＃１００１（ポリブチレンサクシネート／アジペート：昭和高分子社製：表ではビオと表示）：伸度は３３０％
４  エコフレックス（ポリブチレンテレフタレート／アジペート：ＢＡＳＦ社製：表ではエコと表示）：伸度６５０％
【００２４】
各実施例の混合比率と結果を表１に示す。評価の手切れ性は、◎は非常に良く、○は良い、△は伸びるため切断が容易でなく、×は脆すぎて使用できないものである。表中の数値は重量部である。表１では、柔軟成分であるポリエステル樹脂の合計を１００重量部に統一している。
【表１】
2005112364.tif 000002
【００２５】
表１から明らかなように、実施例ではすべて手切れ性はよかった。また、比較例１から、柔軟成分だけでは効果がないことが分かる。また、比較例２からフィラーを入れすぎると手切れ性は向上するものの強度が劣ることが分かった。また、比較例３、４及び実施例５〜７から、脆弱成分と軟弱成分との配合に関してもある範囲で効果が見られ、手切れ性や強度が良いことが分かる。更に、実施例８〜１０に示すように、それらの配合系に脆弱成分と同様の効果を示すと考えられるフィラーを任意の量添加すると更に手切れ性が良くなることが分かった。また、柔軟成分であるＧＳの代りに同様の効果を示すと考えられる樹脂を配合したところ良好な手切れ性が見られた（実施例１１〜１３）。実施例１４〜１６及び実施例１７〜１８から、柔軟成分を複数組み合わせても同様の効果を示すことが分かった。
【００２６】
引張特性における最大荷重及び伸度の測定は次のような方法で行なった。ポリエステル樹脂の引張特性の測定方法は、ＪＩＳＫ７１１３に従って測定した。また、成形品の幅を２５ｍｍ、長さを１５０ｍｍにカットし、掴み治具間距離を１００ｍｍとし、２３℃の条件下で、引張速度５０〜１０００ｍｍ／分で測定した。ただし、この場合成形品が紐状であるため、一般に用いられる標線間距離を掴み治具間距離として伸度を算出した。
計算式
ρ＝Ｆ／ｄ
ここで、ρ：最大荷重応力（ｇｆ／ｄ）
Ｆ：最大荷重時における荷重（ｇｆ）
ｄ：テープのデニール（ｇ／９０００ｍ）
ｌ＝（Ｌ−Ｌ０）／Ｌ０×１００
ｌ：伸び（％）
Ｌ：破壊時の標線間距離（ｍｍ）
Ｌ０：元の標線間距離（ｍｍ）